(57)【要約】【課題】高屈折率で、低アッベ数の光学特性を有すると共に、人体に有害な酸化鉛を含まず、しかもガラス転移温度やガラス屈伏点が低く、かつ精密モールドプレス成形時に白濁が生じにくい、低コストの光学ガラスを提供すること。【解決手段】ガラス組成として、重量％でＰ2Ｏ5：１８〜３２％、Ｂ2Ｏ3：０〜６％、ＧｅＯ2：０．１〜５％、Ａｌ2Ｏ3：０．１〜６％、ＺｎＯ：０．１〜５％、ＴｉＯ2：０〜１０％、Ｎｂ2Ｏ5：１６〜５０％、ＷＯ3：１〜１６％、Ｂｉ2Ｏ3：３〜３６％、Ｌｉ2Ｏ＋Ｎａ2Ｏ＋Ｋ2Ｏ：２〜１５％（但し、Ｌｉ2Ｏ：０．１〜６％，Ｎａ2Ｏ：０．１〜１２％，Ｋ2Ｏ：０．１〜６％）、ＢａＯ：０．１〜８％、ＭｇＯ＋ＣａＯ＋ＳｒＯ：０．１〜８％（但し、ＭｇＯ：０〜５％，ＣａＯ：０〜５％，ＳｒＯ：０〜５％）を含んでなることを特徴とする光学ガラス。【選択図】なし【特許請求の範囲】
【請求項１】
ガラス組成として、重量％で
Ｐ2Ｏ5：１８〜３２％
Ｂ2Ｏ3：０〜６％
ＧｅＯ2：０．１〜５％
Ａｌ2Ｏ3：０．１〜６％
ＺｎＯ：０．１〜５％
ＴｉＯ2：０〜１０％
Ｎｂ2Ｏ5：１６〜５０％
ＷＯ3：１〜１６％
Ｂｉ2Ｏ3：３〜３６％
Ｌｉ2Ｏ＋Ｎａ2Ｏ＋Ｋ2Ｏ：２〜１５％
但し、Ｌｉ2Ｏ：０．１〜６％，Ｎａ2Ｏ：０．１〜１２％，Ｋ2Ｏ：０．１〜６％
ＢａＯ：０．１〜８％
ＭｇＯ＋ＣａＯ＋ＳｒＯ：０．１〜８％
但し、ＭｇＯ：０〜５％，ＣａＯ：０〜５％，ＳｒＯ：０〜５％  
を含んでなることを特徴とする光学ガラス。
【請求項２】
ガラス組成として、重量％で
Ｐ2Ｏ5：２０〜３０％
Ｂ2Ｏ3：０〜４％
ＧｅＯ2：０．１〜４％
Ａｌ2Ｏ3：０．５〜５％
ＺｎＯ：０．５〜５％
ＴｉＯ2：０〜８％
Ｎｂ2Ｏ5：２０〜４８％
ＷＯ3：１〜１４％
Ｂｉ2Ｏ3：７〜３０％
Ｌｉ2Ｏ＋Ｎａ2Ｏ＋Ｋ2Ｏ：２〜１２％
但し、Ｌｉ2Ｏ：０．１〜６％，Ｎａ2Ｏ：０．１〜８％，Ｋ2Ｏ：０．１〜４％
ＢａＯ：０．１〜８％
ＭｇＯ＋ＣａＯ＋ＳｒＯ：０．１〜６％
但し、ＭｇＯ：０〜４％，ＣａＯ：０〜４％，ＳｒＯ：０〜４％
を含んでなることを特徴とする光学ガラス。
【請求項３】
ガラス組成として、重量％で
Ｐ2Ｏ5：２１〜３０％
ＧｅＯ2：０．１〜４％
Ａｌ2Ｏ3：１〜５％
ＺｎＯ：０．５〜５％
Ｎｂ2Ｏ5：２４〜４８％
ＷＯ3：１〜１２％
Ｂｉ2Ｏ3：１０〜２４％
Ｌｉ2Ｏ＋Ｎａ2Ｏ＋Ｋ2Ｏ：２〜１０％
但し、Ｌｉ2Ｏ：０．１〜５％，Ｎａ2Ｏ：０．１〜８％，Ｋ2Ｏ：０．１〜４％
ＢａＯ：０．１〜６％
ＭｇＯ＋ＣａＯ＋ＳｒＯ：０．１〜５％
但し、ＭｇＯ：０〜３％，ＣａＯ：０〜３％，ＳｒＯ：０〜３％  
を含んでなることを特徴とする光学ガラス。
【請求項４】
ガラス組成として、重量％で
Ｌａ2Ｏ3：０〜４％
Ｇｄ2Ｏ3：０〜４％  
Ｇａ2Ｏ3：０〜４％
ＺｒＯ2 ：０〜４％
Ｔａ2Ｏ5：０〜６％
但し、Ｌａ2Ｏ3＋Ｇｄ2Ｏ3＋Ｇａ2Ｏ3＋ＺｒＯ2＋Ｔａ2Ｏ5：０．１〜１０％
を更に含んでなることを特徴とする、請求項１ないし４の何れかの光学ガラス。
【請求項５】
ガラス組成として、重量％でＮａ2Ｏを３％未満の量で含んでなることを特徴とする、請求項1ないし４の何れかの光学ガラス。
【請求項６】
ガラス組成として、重量％でＴｅＯ2を１０％以下の量で含んでなることを特徴とする、請求項１ないし５の何れかの光学ガラス。
【請求項７】
屈折率（ｎd）が１．８３〜１．８８、アッベ数（νd）が２１〜２６，ガラス転移点（Ｔｇ）が４１０〜５１０℃，  ガラス屈伏点（Ａｔ）が４５０〜５５０℃である、請求項１ないし６の何れかの光学ガラス。
【発明の詳細な説明】
【技術分野】
【０００１】
本発明は光学ガラスに関し、特に高屈折率及び低アッベ数（高分散）で且つ、成形時の耐失透性が改善された、モールド成形に適した組成を有する光学ガラスに関する。
【背景技術】
【０００２】
近年、光学機器の小型軽量化が著しく進展している中で、非球面レンズが多く用いられるようになってきている。これは、非球面レンズは光線収差の補正が容易であり、レンズの枚数を少なくし、機器をコンパクトにすることができるためである。
【０００３】
非球面レンズの製造は、ガラスのプリフォームを加熱軟化させ、これを所望形状に精密モールドプレス成形することによってなされている。プリフォームを得る方法は大きく２種類に分けられ、一つはガラスのブロックあるいは棒材等からガラス片を切り出して球状加工する方法、もう一つはガラス融液をノズル先端から滴下して球状のガラスプリフォームを得る方法である。
【０００４】
精密モールドプレス成形によってガラス成形品を得るためには、プリフォームの加圧成形を屈伏点（Ａｔ）以上の温度で行うことが必要である。このため、プリフォームの屈伏点（Ａｔ）が高いほど、これに接する金型が一層の高温に曝されることとなり、金型表面が酸化消耗しやすくなって、低コストでの大量生産が実現できなくなる。このため、プリフォームを構成する光学ガラスは、比較的低温で成形できること、従って、ガラス転移点（Ｔｇ）及び／又は屈伏点（Ａｔ）が低いことが望まれている。
【０００５】
一方、非球面レンズに用いられるガラスとしては、その用途に応じて種々の光学特性を有するものが求められており、中でも高屈折率でかつ低アッベ数（高分散）の光学特性を有するものの要求が高まっている。そのような光学特性を満たすガラスとしてＳＦタイプのガラスがあるが、人体に有害なＰｂＯを含有するばかりでなく、精密プレス成形時に金属鉛が製品の表面に析出するため好ましくない。
【０００６】
酸化鉛を含有しない上記の光学特性を有するガラスとしてＰ2Ｏ5−Ｂ2Ｏ3−ＧｅＯ2−Ｎｂ2Ｏ5−Ｂｉ2Ｏ3−Ｒ2Ｏ系ガラス（Ｒ＝Ｎａ、Ｋ、Ｌｉ）で、１．８３以上という屈折率を持った精密プレス用光学ガラスが報告されている（特許文献１参照）。この大きさの屈折率は、益々小型化する光学機器に用いる非球面レンズには特に望ましいものであるが、このガラスには、精密モールドプレスによる成形時にプリフォームの成形表面が白濁し易いという問題がある。また、Ｐ2Ｏ5−Ｂ2Ｏ3−ＴｉＯ2−Ｎｂ2Ｏ5−ＷＯ3−Ｒ2Ｏ系ガラス（Ｒ＝Ｎａ、Ｋ、Ｌｉ）も酸化鉛を含有しない上記の光学特性を有するガラスとして知られている（特許文献２参照）。このガラスは、最大１．９０５迄の（すなわち１．８３以上の領域の）屈折率を持たせ得る点で好ましいが（同文献実施例参照）、紫色に着色しやすいうえに成形時にプリフォームの成形表面が白濁し易いという問題がある。特にこれらのガラスの成形で発生する成形表面の白濁は、ガラスの透明性を失わせ不良品を与えるため、大量生産を不可能にすることとなる。白濁の度合いはプリフォームの作製方法、金型の表面の凹凸等の状態にも左右されるが、成形時の加圧による表面失透の発生に起因することが確認されている。更に、アルカリ金属酸化物とＰ2Ｏ5、Ｂ2Ｏ3、Ａｌ2Ｏ3等を含みＰｂＯを含まないプレス成形レンズ用光学ガラスが報告されているものの（特許文献３参照）、このガラスは、１．５７以上１．８３未満とかなり低い範囲の屈折率しか与えないため、モールドプレス用硝材として近年非球面ガラスに求められている高屈折率化に照らし、好ましくない。
【特許文献１】特開２００１−５８８４５号公報
【特許文献２】特開２００２−１７３３３６号公報
【特許文献３】特開２００３−２３８１９７号公報
【発明の開示】
【発明が解決しようとする課題】
【０００７】
従って、本発明は、高屈折率（特に好ましくは屈折率１．８３以上）で、低アッベ数（高分散）の光学特性を有すると共に、人体に有害な酸化鉛を含まず、しかもガラス転移温度（Ｔｇ）やガラス屈伏点（Ａｔ）が低く、かつ精密モールドプレス成形時に白濁が生じにくい、低コストの光学ガラスを提供することを目的とする。
【課題を解決するための手段】
【０００８】
上記課題を解決するため、本発明者は研究を重ねた結果、ガラスの製造にあたってその組成を特定範囲のものとすることによりガラスの安定性を確保することによって、所望の高屈折率、低アッベ数の光学特性を有し、ガラス転移温度（Ｔｇ）及びガラス屈伏点（Ａｔ）が低く、かつ精密モールドプレス成形で成形表面に白濁が生じにくい低コストの精密プレス成形レンズ用ガラスが得られることを見出し、本発明を完成させた。
【０００９】
すなわち、本発明は、以下を提供するものである。
１．ガラス組成として、重量％で
Ｐ2Ｏ5：１８〜３２％
Ｂ2Ｏ3：０〜６％
ＧｅＯ2：０．１〜５％
Ａｌ2Ｏ3：０．１〜６％
ＺｎＯ：０．１〜５％
ＴｉＯ2：０〜１０％
Ｎｂ2Ｏ5：１６〜５０％
ＷＯ3：１〜１６％
Ｂｉ2Ｏ3：３〜３６％
Ｌｉ2Ｏ＋Ｎａ2Ｏ＋Ｋ2Ｏ：２〜１５％
但し、Ｌｉ2Ｏ：０．１〜６％，Ｎａ2Ｏ：０．１〜１２％，Ｋ2Ｏ：０．１〜６％
ＢａＯ：０．１〜８％
ＭｇＯ＋ＣａＯ＋ＳｒＯ：０．１〜８％
但し、ＭｇＯ：０〜５％，ＣａＯ：０〜５％，ＳｒＯ：０〜５％  
を含んでなることを特徴とする光学ガラス。
２．ガラス組成として、重量％で
Ｐ2Ｏ5：２０〜３０％
Ｂ2Ｏ3：０〜４％
ＧｅＯ2：０．１〜４％
Ａｌ2Ｏ3：０．５〜５％
ＺｎＯ：０．５〜５％
ＴｉＯ2：０〜８％
Ｎｂ2Ｏ5：２０〜４８％
ＷＯ3：１〜１４％
Ｂｉ2Ｏ3：７〜３０％
Ｌｉ2Ｏ＋Ｎａ2Ｏ＋Ｋ2Ｏ：２〜１２％
但し、Ｌｉ2Ｏ：０．１〜６％，Ｎａ2Ｏ：０．１〜８％，Ｋ2Ｏ：０．１〜４％
ＢａＯ：０．１〜８％
ＭｇＯ＋ＣａＯ＋ＳｒＯ：０．１〜６％
但し、ＭｇＯ：０〜４％，ＣａＯ：０〜４％，ＳｒＯ：０〜４％
を含んでなることを特徴とする光学ガラス。
３．ガラス組成として、重量％で
Ｐ2Ｏ5：２１〜３０％
ＧｅＯ2：０．１〜４％
Ａｌ2Ｏ3：１〜５％
ＺｎＯ：０．５〜５％
Ｎｂ2Ｏ5：２４〜４８％
ＷＯ3：１〜１２％
Ｂｉ2Ｏ3：１０〜２４％
Ｌｉ2Ｏ＋Ｎａ2Ｏ＋Ｋ2Ｏ：２〜１０％
但し、Ｌｉ2Ｏ：０．１〜５％，Ｎａ2Ｏ：０．１〜８％，Ｋ2Ｏ：０．１〜４％
ＢａＯ：０．１〜６％
ＭｇＯ＋ＣａＯ＋ＳｒＯ：０．１〜５％
但し、ＭｇＯ：０〜３％，ＣａＯ：０〜３％，ＳｒＯ：０〜３％  
を含んでなることを特徴とする光学ガラス。
４．ガラス組成として、重量％で
Ｌａ2Ｏ3：０〜４％
Ｇｄ2Ｏ3：０〜４％  
Ｇａ2Ｏ3：０〜４％
ＺｒＯ2 ：０〜４％
Ｔａ2Ｏ5：０〜６％
但し、Ｌａ2Ｏ3＋Ｇｄ2Ｏ3＋Ｇａ2Ｏ3＋ＺｒＯ2＋Ｔａ2Ｏ5：０．１〜１０％
を更に含んでなることを特徴とする、上記１ないし４の何れかの光学ガラス。
５．ガラス組成として、重量％でＮａ2Ｏを３％未満の量で含んでなることを特徴とする、上記1ないし４の何れかの光学ガラス。
６．ガラス組成として、重量％でＴｅＯ2を１０％以下の量で含んでなることを特徴とする、上記１ないし５の何れかの光学ガラス。
７．屈折率（ｎd）が１．８３〜１．８８、アッベ数（νd）が２１〜２６，ガラス転移点（Ｔｇ）が４１０〜５１０℃，  ガラス屈伏点（Ａｔ）が４５０〜５５０℃である、上記１ないし６の何れかの光学ガラス。
【発明の効果】
【００１０】
上記各組成になる本発明によれば、屈折率（ｎd）が１．８３〜１．８８、  アッベ数（νd）が２１〜２６の範囲にあり、人体に有毒な酸化鉛を含まず、精密モールドプレス時に成形表面で白濁が生じにくい光学ガラスを得ることができる。
【００１１】
本発明において、屈折率（ｎｄ）とは、ヘリウムの５８７．６  ｎｍの輝線に対する屈折率をいう。本発明のガラスにおいて、屈折率は好ましくは１．８３〜１．８８の範囲にあり、より好ましくは１．８３〜１．８７の範囲にある。
【００１２】
また、本発明において、アッベ数（νd）は、νd＝（ｎd−１）／（ｎf−ｎc）で定義され、ｎF、ｎCはそれぞれ水素の４８６．ｌｎｍ及び６５６．３ｎｍの輝線に対する屈折率である。本発明のガラスにおいて、アッベ数は好ましくは２１〜２６の範囲にあり、より好ましくは２１．５〜２４．５の範囲にある。
【００１３】
また、屈伏点（Ａｔ）とは、熱機械分析装置（ＴＭＡ）で熱膨張測定をしたとき、ガラスの軟化によって、膨張曲線が上昇から下降に転じる極大点である。
【発明を実施するための最良の形態】
【００１４】
本発明の光学ガラスの組成において、Ｐ2Ｏ5は、ガラス網目構造形成成分であり、ガラスに製造可能な安定性を持たせるための必須成分である。顕著な安定化効果を得るには、Ｐ2Ｏ5含有量を重量％で１８重量％以上とするのが好ましく、２０重量％以上とするのがより好ましく、２１重量％以上とするのが更に好ましい。また、光学ガラスとしての高い屈折率を得るためには、３２重量％以下とするのが好ましく、３０重量％以下とするのがより好ましい。
【００１５】
Ｂ2Ｏ3は、必須な成分ではなく、その含有量は０％であっても良いが、Ｐ2Ｏ5と同様にガラス網目構造形成成分であり、ガラスに安定性を持たせるために有効な成分であるため、その含有量は、例えば、１重量％以上とすることがより好ましい。しかし、光学ガラスとしての高い屈折率を得るためには、６重量％以下とするのが好ましく、４重量％以下にすることがより好ましい。
【００１６】
ＧｅＯ2もＰ2Ｏ5，Ｂ2Ｏ3と同様にガラス網目構造形成成分であり、ガラスに安定性を持たせるために有効な成分である。ＧｅＯ2の含有量は、例えば、０．１重量％以上とすることが好ましく、０．５重量％以上とすることがより好ましい。但し、高価であり、経済的観点からは、５重量％以下にするのが好ましく、４重量％以下にすることがより好ましい。
【００１７】
Ａｌ2Ｏ3は、本発明の目的とする、成形時の白濁を抑制するための最も効果的な必須成分である。Ａｌ2Ｏ3は硼酸塩系ならびに珪酸塩系では中間酸化物としての作用を有するが、本発明の組成範囲ではガラスフォーマー的な作用を有する。顕著な耐失透効果を得るには、０．１重量％以上とするのが好ましく、０．５重量％以上とするのがより好ましく、１重量％以上含有させることが更に好ましい。しかし、過剰な含有はガラスの液相温度を上げるうえに屈折率が低くなるため、６重量％以下とするのが好ましく、５重量％以下とすることがより好ましい。
【００１８】
ＺｎＯは、成形時の白濁を抑制するための必須成分であり、０．１重量％以上とすることが好ましく、０．５重量％以上含有することがより好ましい。一方、過剰な含有はガラスの液相温度を上げるため、５重量％以下とするのが好ましい。
【００１９】
ＴｉＯ2は、必須な成分ではなく、その含有量は０％であっても良いが、ガラスに高屈折率高分散を付与するために有効であるため、例えば０．１重量％以上とすることが好ましい。但し、過剰な含有はガラスの安定性を損なう傾向が大きいため、１０重量％以下とするのが好ましく、８重量％以下とすることがより好ましい。
【００２０】
Ｎｂ2Ｏ5は、ガラスに高屈折率高分散に最も寄与する必須成分であるため、１６重量％以上とするのが好ましく、２０重量％以上とするのがより好ましく、２４重量％以上とするのが更に好ましい。但し、過剰な含有はガラスの安定性を損ない、また紫色の着色の原因となるため、５０重量％以下とするのが好ましく、４８重量％以下とすることがより好ましい。
【００２１】
ＷＯ3は、ガラスに高屈折率高分散を付与するために有効な成分であり、例えば１重量％以上とするのが好ましく、２重量％以上とするのがより好ましい。但し、過剰な含有はガラスの安定性を損なうため、１６重量％以下とするのが好ましく、１４重量％以下とすることがより好ましく、１２重量％以下とすることが更に好ましい。
【００２２】
Ｂｉ2Ｏ3は、ガラスに高屈折率高分散に寄与すると同時にガラス転移点および屈伏点の低下に寄与し、紫色への着色を抑えることを可能とする必須成分であるため、３重量％以上とするのが好ましく、７重量％以上とするのがより好ましく、１０重量％以上とするのが更に好ましい。但し、過剰な含有はガラスの安定性を損なうため、３６重量％以下とするのが好ましく、３０重量％以下とすることがより好ましく、２４重量％以下とすることが更に好ましく、２０重量％以下にすることが尚も更に好ましい。
【００２３】
Ｒ2Ｏ成分として、Ｌｉ2Ｏ，Ｎａ2Ｏ及びＫ2Ｏの２種以上を併用することは、アルカリ混合効果によりガラスに製造可能な安定性を持たせつつ、ガラス転移点および屈伏点を低下させることに有効である。併用する場合には、これらの成分の含有量（２種以上含有するときはそれらの合計）は、例えば２重量％以上とすることができる。一方、光学ガラスとしての高い屈折率を得るためには、これらの成分の含有量を１５重量％以下にするのが好ましく、１２重量％以下とすることがより好ましく、１０重量％以下とすることが更に好ましい。
【００２４】
Ｌｉ2Ｏは、ガラス転移点を低下させると同時に、屈折率を保持するために有効な成分であるため、例えば、０．１重量％以上含有させることが好ましい。一方、過剰な含有はガラスの粘性を下げ、ガラスの安定性を損なうため、６重量％以下とすることが好ましく、５重量％以下とすることがより好ましい。
【００２５】
Ｎａ2Ｏは、ガラス転移点を低下させると同時に、ガラスの安定性を高めるために有効な成分であるため、例えば、０．１重量％以上含有させることが好ましく、０．５重量％以上含有させることがより好ましい。一方、高い屈折率を得るためには、１２重量％以下とするのが好ましく、１０重量％以下とするがより好ましく、８重量％以下とするのが更に好ましく、３重量％以下とするのが尚も更に好ましい。
【００２６】
Ｋ2Ｏは、ガラス転移点を低下させると同時に、ガラスの安定性を高めるために有効な成分であるため、例えば、０．１重量％以上含有させることが好ましく、０．５重量％以上含有させることがより好ましい。一方、高い屈折率を得るためには、６重量％以下とすることが好ましく、４重量％以下とすることがより好ましく、３重量％以下とすることがさらに好ましい。
【００２７】
ＢａＯはガラスの安定性を高め、かつ屈伏点や液相温度を低下させるために有効である。その含有量は、例えば、０．１重量％以上とするのが好ましく、０．５重量％以上とするのがより好ましい。しかし、高屈折率を保持するためには８重量％以下とするのが好ましく、６重量％以下とするのがより好ましく、４重量％以下とするのが更に好ましい。
【００２８】
本発明のガラスは、ＭｇＯ，ＣａＯおよびＳｒＯの中から選ばれる少なくとも１種を含有する。これらの成分はＢａＯと共に添加することにより、いずれもガラスの安定性を高め、かつ屈伏点や液相温度を低下させるために有効である。しかし、高屈折率を得るためには、これらの含有量の和は８重量％以下とするのが好ましく、６重量％以下とするのがより好ましく、５重量％以下とするのが更に望ましい。また、ＭｇＯ，ＣａＯおよびＳｒＯのそれぞれの含有量は５重量％以下とするのが好ましく、４重量％以下とするのがより好ましく、３重量％以下とするのが更に好ましい。
【００２９】
Ｌａ2Ｏ3、Ｇｄ2Ｏ3、Ｇａ2Ｏ3、ＺｒＯ2およびＴａ2Ｏ5は、何れも屈折率を高める働きをするため、適宜添加し得る成分である。Ｌａ2Ｏ3，Ｔａ2Ｏ5、Ｇａ2Ｏ3は、ガラスの安定性を高める働きも有する。このため、これらの成分の含有量の和は、０．１重量％以上とするのが好ましく、０．５重量％以上とするのがより好ましい。その一方、これらの成分のうちＬａ2Ｏ3，Ｇｄ2Ｏ3，ＺｒＯ2は、ガラスを高アッベ数とする方向に働き、またＧａ2Ｏ3，Ｔａ2Ｏ5は高価でありコスト低減に反する。従って、これらの成分の含有量の和は、１０重量％以下とするのが好ましく、８重量％以下とするのがより好ましく、５重量％以下とするのが更に好ましい。また、Ｌａ2Ｏ3、Ｇｄ2Ｏ3、Ｇａ2Ｏ3、ＺｒＯ2のそれぞれの含有量は４重量％以下にするのが好ましく、Ｔａ2Ｏ5の含有量は６重量％以下にするのが好ましい。
【００３０】
ＴｅＯ2はガラスの安定性を高め、かつ屈伏点や液相温度を低下させる働きを有する任意成分である。しかし、人体に有害であるため１０重量％以下とするのが好ましく、８重量％以下とするのがより好ましい。
【００３１】
本発明の光学ガラスの製造原料については、例えば、成分Ｐ2Ｏ5のためには、ＬｉＰＯ3，ＮａＰＯ3，ＫＰＯ3，Ｂａ（ＰＯ3）2等を用いることができ、成分Ｂ2Ｏ3のためには、Ｈ3ＢＯ3，Ｂ2Ｏ3等を用いることができ、他の成分についても、原料として各種酸化物、炭酸塩、硝酸塩等の通常の光学ガラス原料を用いることができる。それら製造原料を、上記した所定範囲の酸化物組成を達成する割合で混合し、混合物を１０００℃〜１１００℃で溶融し、清澄（ガス抜き）、攪拌の各工程を経て均質化させた後、温度を９００〜１０００℃に下げて金型に流し込み徐冷することにより、無色、高屈折率で低アッベ数の、透明、均質で加工性に優れた、本発明の光学ガラスを得ることができる。なお、脱泡のために少量のＳｂ2Ｏ3等を加えても良い。
【実施例】
【００３２】
以下、実施例を参照して本発明を更に具体的に説明するが、本発明がそれらの実施例に限定されることは意図しない。
【００３３】
表１及び２に示した実施例及び比較例の組成となるように原料を秤量し、常法により混合物を１０００℃〜１１００℃で溶融し、攪拌、清澄（ガス抜き）の各工程を経て均質化させた後、温度を９００〜１０００℃に下げて予熱した金型に流し込み徐冷することにより光学ガラスからなるガラス板を得た。それらについて、屈折率（ｎd），アッベ数（νd），屈伏点（Ａｔ）及びガラス転移点の測定を行った。
次に、この各ガラス板を賽の目状に切断加工し、複数個の同一寸法を有するカットピースを得た。さらに、複数個のカットピースの成形面を鏡面研磨し、洗浄したサンプルを、プレス成形用ガラスプリフォームとした。
このプレス成形用ガラスプリフォームを離型膜の設けられた上型・下型を備えたプレス成形型内に投入し、N2ガス雰囲気中にてＡｔ＋５〜１０℃まで加熱してから、プレス成形型で加圧してプレス成形し、十分冷却した後、プレス成形品として取り出した。このプレス成形品の成形面上の白濁の有無を目視で確認した。ここに比較例１は、特許文献１の実施例１０に記載のガラスと同一組成のもの、比較例２は、特許文献２の実施例８０に記載のガラスと同一組成のものである。
【００３４】
屈折率（ｎd）およびアッベ数（νd）の測定は、屈折率計（カルニュー社製、ＫＰＲ−２００）を用いて行った。
ガラス転移点（Ｔｇ）及び屈伏点（Ａｔ）の測定は、長さ１５〜２０ｍｍ、直径３〜４ｍｍの棒状試料を毎分５℃の一定速度で昇温加熱しつつ、試料の伸びと温度を測定して得られた熱膨張曲線から求めた。
測定結果を表１及び２に示す。
【００３５】
【表１】
2008133148.tif 000002
【００３６】
【表２】
2008133148.tif 000003
【００３７】
表１及び２に見られるとおり、本発明の実施例のガラスは、何れも１．８３以上の高い屈折率（ｎd）を有する一方、アッベ数が低く、光学ガラスとして十分な光学恒数を有している。また成形時における成形表面の白濁発生が十分に抑制されていた。この結果は、本発明の光学ガラスが量産を可能にするのに適した性質を備えていることを示している。また、本発明の何れのガラスも、ガラス転移点（Ｔｇ）が４１０〜５１０℃の範囲内であり、Ａｔが４５０〜５５０℃という比較的低い温度範囲内にあるため、成形が容易である。これらのことから、本発明のガラスは、精密モールドプレス成形に好適なガラスであることがわかる。これに対し、比較例Ａのガラスは成形時に白濁を生じ、比較例Ｂのガラスは、成形時に白濁を生じることに加えて、さらに紫色の着色をも呈した。
【産業上の利用可能性】
【００３８】
本発明は、高屈折率、低アッベ数で、ガラス転移温度及びガラス屈伏点が低く、精密モールドプレス成形時に白濁を生じにくく耐失透性に優れ、非球面レンズの成形に特に適し且つ量産に適した光学ガラスを提供する。